(57)【要約】【課題】初期発色性に優れ、かつ地肌かぶりが殆どなく、各種条件下での記録像の保存安定性に優れた記録特性を与えることのできる感熱記録体を提供することにある。【解決手段】支持体面上に、塩基性染料前駆体、顕色剤を含有する感熱記録層を設けた感熱記録体において、該顕色剤として、２，２−ジメチル−１，３−ビス（４−ヒドロキシベンゾイルオキシ）プロパンを５重量％以上９５重量％以下と、４，４’−ヒドロキシジフェニルスルホンを９５重量％以下５重量％以上からなる混合物を含有することを特徴とする感熱記録体。【選択図】　なし【特許請求の範囲】
【請求項１】
支持体面上に、塩基性染料前駆体、顕色剤を含有する感熱記録層を設けた感熱記録体において、該顕色剤として、２，２−ジメチル−１，３−ビス（４−ヒドロキシベンゾイルオキシ）プロパンを５重量％以上９５重量％以下と、４，４’−ヒドロキシジフェニルスルホンを９５重量％以下５重量％以上からなる混合物を含有することを特徴とする感熱記録体。
【請求項２】
前記顕色剤として、２，２−ジメチル−１，３−ビス（４−ヒドロキシベンゾイルオキシ）プロパンを２５重量％以上７５重量％以下と、４，４’−ヒドロキシジフェニルスルホンを７５重量％以下２５重量％以上からなる混合物を含有する請求項１に記載の感熱記録体。
【請求項３】
前記染料として、３−Ｎ，Ｎ−ジブチルアミノ−６−メチル−７−アニリノフルオラン、３−Ｎ，Ｎ−ジエチルアミノ−６−メチル−７−アニリノフルオラン、３−（Ｎ−イソアミル−Ｎ−エチル）アミノ−６−メチル−７−アニリノフルオラン、３−（Ｎ−イソペンチル−Ｎ−エチル）アミノ−６−メチル−７−アニリノフルオラン、３−（Ｎ−シクロヘキシル−Ｎ−メチル）アミノ−６−メチル−７−アニリノフルオラン、３−Ｎ，Ｎ−ジエチル−６−クロロ−７−アニリノフルオラン及び３，３−ビス（ｐ−ジメチルアミノフェニル）−６−ジメチルアミノフタリドからなる群より選ばれる少くとも１種を含有する請求項１に記載の感熱記録体。
【請求項４】
前記増感剤として、ジフェニルスルホン、１，２−ビス（フェノキシ）エタン、１，２−ビス（３−メチルフェノキシ）エタン、１，２−ビス（４−メチルフェノキシ）エタン、β−ナフチルベンジルエーテル、シュウ酸ジベンジル、シュウ酸ジ−ｐ−メチルベンジル、シュウ酸ジ−ｐ−クロルベンジル、ステアリン酸アミド及びエチレンビスステアリン酸アミドからなる群より選ばれる少くとも１種を含有する請求項１又は２に記載の感熱記録体。
【発明の詳細な説明】
【０００１】
【発明の属する技術分野】
本発明は、塩基性染料前駆体と顕色剤との熱発色反応を利用した感熱記録体に関する。
【０００２】
【従来の技術】
染料と顕色剤との熱発色反応を利用した感熱記録体は、システムが安価であることから、ファクシミリ、プリンター、ラベル等に広く応用されてきている。中でも顕色剤として２，２−ビス（４−ヒドロキシ−フェニル）プロパン、４−ヒドロキシ−４’−イソプロポキシ−ジフェニルスルホンは広く知られている（例えば、特許文献１参照）。
【０００３】
しかしながら、これらを使用した感熱記録材料は、発色像の保存安定性について更に改良が求められていた。
【０００４】
通常、感熱記録材料は発色性に優れたものは往々にして地肌かぶりが悪くなる傾向にあり、両特性をバランス良く備えた感熱記録材料が求められていた。
【０００５】
【特許文献１】
特公平３−５４６５５号公報
【０００６】
【発明が解決しようとする課題】
本発明の目的は、初期発色性に優れ、かつ地肌かぶりが殆どなく、各種条件下での記録像の保存安定性に優れた記録特性を与えることのできる感熱記録体を提供することにある。
【０００７】
【課題を解決するための手段】
本発明者等は、研究を重ねた結果、電子供与性塩基性染料前駆体と電子受容性顕色剤との顕色反応を利用した感熱記録層中に、顕色剤として、２，２−ジメチル−１，３−ビス（４−ヒドロキシベンゾイルオキシ）プロパンを５重量％以上９５重量％以下と、４，４’−ヒドロキシジフェニルスルホンを９５重量％以下５重量％以上からなる混合物を含有することにより、高感度でしかも地肌かぶりが殆どなく、記録像の保存安定性に優れた記録特性を与えることのでき、本発明に到達した。
【０００８】
【発明の実施の形態】
以下に、本発明の実施の形態を詳細に説明する。
【０００９】
塩基性染色前駆体、顕色剤等を含有する感熱記録層中において、顕色剤として２，２−ジメチル−１，３−ビス（４−ヒドロキシベンゾイルオキシ）プロパンや４，４’−ヒドロキシジフェニルスルホンは、既に知られた化合物である（特開昭６０−６４８９０号公報など）。
【００１０】
しかし、２，２−ジメチル−１，３−ビス（４−ヒドロキシベンゾイルオキシ）プロパンは記録像が耐湿環境下や耐熱環境下で消失し易いという欠点を有し、一方４，４’−ヒドロキシジフェニルスルホンは安価であるものの、発色性が悪く、記録像が耐湿環境下で消失し易い、更には地肌が汚れるという欠点を有し、それぞれ単独では用い難い顕色剤であった。ところが、該化合物を混合して使用することにより、発色性に優れ、しかも地肌かぶりが殆どなく、記録像の保存安定性に優れた記録特性が得られることを見出し、本発明に達したが、その混合比は、一方があまりにも少な過ぎると発色性及び記録像の保存性に効果が見られない。その混合比は、２，２−ジメチル−１，３−ビス（４−ヒドロキシベンゾイルオキシ）プロパンが５重量％以上９５重量％以下であり、好ましくは２５重量％以上７５重量％以下である。
【００１１】
また、その混合方法は、該化合物２種をそれぞれ水性スラリーにしたものを所望の比率で感熱記録層中に含有せしめても、また、所望の比率で該化合物２種の粉体混合物を水性スラリーにしたものを感熱記録層中に含有せしめても、また一方該化合物２種を溶媒による再結晶法により得られた該化合物の混合組成物を水性スラリーにしたものを感熱記録層中に含有せしめても、更には、該化合物２種を混合熱溶解させ、冷却結晶化した該化合物の混合組成物を水性スラリーにしたものを感熱記録層中に含有せしめてもよく、これらの混合方法は何ら特別に限定されるものではない。
【００１２】
また、感熱記録像の保存安定性、発色性等の改善のため、顕色剤として、該化合物２種に加え更に、フェノール系化合物、チッソ系化合物、イオウ含有化合物、ウレタン系化合物、尿素系化合物、サリチル酸系化合物及びその金属塩系化合物等を感熱記録体の品質を損なわない範囲で用いてもよい。
【００１３】
具体的な例としては、４，４’−イソプロピリデンビスフェノール、４，４’−シクロヘキシリデンジフェノール、２，４’−ジフェノールスルホン、４−イソプロポキシ−４’−ヒドロキシジフェニルスルホン、４−ベンジルオキシ−４’−ヒドロキシジフェニルスルホン、３，３’−ジアリール−４，４’−ジヒドロキシジフェニルスルホン、ｐ−ヒドロキシ安息香酸ベンジル、４，４’−｛オキシビス（エチレンオキシ−ｐ−フェニレンスルホニル）｝ジフェノールを主成分とする混合物、４−（２−ｐ−メトキシフェニルオキシエトキシ）サリチル酸、及びその亜鉛塩、３，５−ジ（α−メチルベンジル）サリチル酸、及びその亜鉛塩、２，４−ビス（フェニルスルホニル）フェノール、２，４−ビス（フェニルスルホニル）−５−メチルフェノール、４−ヒドロキシベンゼンスルホアニリド、トルエンジイソシアネートとジアミノジフェニルスルホン及びフェノールとの反応混合物、４，４’−ビス（ｐ−トルエンスルホニルアミノカルボニルアミノ））−ジフェニルメタン、ｐ−トルエンスルホニルアミノカルボアニリド、α−α’−ビス｛４−（ｐ−ヒドロキシジフェニルスルホン）フェノキシ｝−ｐ−キシレン等が例挙されるが、これ等に限定されるものではない。
【００１４】
次に、染料としては、３−Ｎ，Ｎ−ジブチルアミノ−６−メチル−７−アニリノフルオラン、３−Ｎ，Ｎ−ジエチルアミノ−６−メチル−７−アニリノフルオラン、３−（Ｎ−イソアミル−Ｎ−エチル）アミノ−６−メチル−７−アニリノフルオラン、３−（Ｎ−イソペンチル−Ｎ−エチル）アミノ−６−メチル−７−アニリノフルオラン、３−（Ｎ−シクロヘキシル−Ｎ−メチル）アミノ−６−メチル−７−アニリノフルオラン、３−Ｎ，Ｎ−ジエチル−６−クロロ−７−アニリノフルオラン及び３，３−ビス（ｐ−ジメチルアミノフェニル）−６−ジメチルアミノフタリドからなる群より選ばれる少くとも１種を用いることが好ましい。
【００１５】
その使用量は、顕色剤に対し、染料があまりにも少な過ぎると、本来の効力を失うし、またあまり多過ぎると不経済なので、顕色剤１００重量部に対し、染料が１０重量部から５００重量部が好ましくは、更に好ましくは２０重量部から４００重量部、より好ましくは３０重量部から２００重量部である。
【００１６】
また、増感剤としては、ジフェニルスルホン、１，２−ビス（フェノキシ）エタン、１，２−ビス（３−メチルフェノキシ）エタン、１，２−ビス（４−メチルフェノキシ）エタン、β−ナフチルベンジルエーテル、シュウ酸ジベンジル、シュウ酸ジ−ｐ−メチルベンジル、シュウ酸ジ−ｐ−クロルベンジル、ステアリン酸アミド及びエチレンビスステアリン酸アミドからなる群より選ばれる少くとも１種を用いることが好ましい。
【００１７】
これら増感剤の使用量は、顕色剤１００重量部に対し、１０重量部から５００重量部が好ましく、更に好ましくは３０重量部から４００重量部、より好ましくは５０重量部から３００重量部である。
【００１８】
顔料としては、一般的に感熱記録体に用いられる顔料、例えば、カオリン、シリカ、非晶質シリカ、焼成カオリン、酸化亜鉛、炭酸カルシウム、水酸化アルミニウム、炭酸マグネシウム、酸化チタン、硫酸バリウム及び合成ケイ酸アルミニウム等の無機系微粉末、スチレン−メタクリル酸共重合体、ポリスチレン樹脂及び尿素−ホルマリン樹脂等の有機系樹脂微粉末等と共存せしめてもよい。
【００１９】
金属セッケンとしては、ステアリン酸亜鉛、ステアリン酸カルシウム及びステアリン酸アルミニウム等が例示される。
【００２０】
更に、ワックスとしては、キャンデリリラワックス、ライスワックス、木ろう、みつろう、ラノリン、モンタンワックス、カルナバワックス、セレシンワックス、パラフィンワックス、マイクロクリスタリンワックス及び牛脂や椰子油等の天然ワックス、更にはポリエチレンワックス、モンタンワックス、カルナバワックス、マイクロクリスタリンワックス及び牛脂や椰子油等の天然ワックス、ポリエチレンワックス、モンタンワックス、カルナバワックス、マイクロクリスタリンワックス、ステアリン酸等の誘導体並びにフィシャー・トロプシュワックス等を挙げることができる。これらは、単独あるいは混合して使用してもよい。
【００２１】
界面活性剤としては、スルホコハク酸系のアルカリ金属塩、アルキルベンゼンスルホン酸のアルカリ金属塩及びラウリルアルコール硫酸エステルのナトリウム塩等が例示される。
【００２２】
分散剤としては、ポリアクリル酸ソーダ、ポリビニルアルコール（各種の鹸化度、ｐＨ及び重合度のもの）、カルボキシメチルセルロース、ヒドロキシエチルセルロース、ポリアクリルアミド、でんぷん及びスチレン−無水マレイン酸共重合体のアンモニウム塩等が例示される。
【００２３】
必要に応じ、耐水性改良剤として、１，１，３−トリス（２−メチル−４−ヒドロキシ−５−シクロヘキシルフェニル）ブタン、１，１，３−トリス（２−メチル−４−ヒドロキシ−５−ｔｅｒｔ−ブチルフェニル）ブタン及び４−ベンジルオキシ−４’−２，３−プロポキシ−ジフェニルスルホン等を用いてもよい。
【００２４】
また更に、耐光性改良剤として、ベンゾトリアゾール系の紫外線吸収剤、例えば、２−（２−ヒドロキシ−５−メチルフェニル）ベンゾトリアゾール、２−（２−ヒドロキシ−３−ｔｅｒｔ−ブチル−５−メチルフェニル）−５−クロロベンゾトリアゾール、２，２−メチレンビス［４−（１，１，３，３−テトラメチルブチル）−６−（２Ｈ−ベンゾトリアゾール−２−イル）フェノール］及びマイクロカプセル化された２−（２−ヒドロキシ−３−ドデシル−５−メチルフェニル）ベンゾトリアゾール等を用いてもよい。
【００２５】
本発明に係わる感熱記録層は、公知の方法により製造することができ、何ら特殊な方法を採用する必要はない。例えば、塩基性染料及び顕色剤の混合組成物、増感剤、ワックス、顔料及び金属セッケン等を界面活性剤、消泡剤及び分散剤等を含む水性媒体中で、ボールミル及びサンドミル等の手段により通常５μｍ以下、好ましくは１．５μｍ以下の粒径にまで粉砕・分散させて各塗液を調製することができる。更に、その感熱記録層は、従来より公知の技術に従って形成することができ、形成方法は特に限定されるものではない。例えば、感熱記録層用の塗液を支持体面上にエアーナイフコーター、ブレーダーコーター、バーコーター、ロッドコーター、グラビアコーター、カーテンコーター及びワイヤーバー等の適当な塗布装置で塗布し、乾燥して記録層を形成することができる。塗液の塗布量に関しても特に限定するものではなく、支持体面に対し、一般に乾燥重量で０．５〜５０ｇｒ／ｍ２が好ましく、より好ましくは１．０〜２０．０ｇｒ／ｍ２の範囲である。支持体としては、紙、プラスチックシート及び合成紙等が用いられる。
【００２６】
更に、発色感度を高めるために、下塗り層を設けてもよい。下塗り層の材料は、主として顔料もしくは有機中空粒子と接着剤からなる。顔料としては、焼成カオリン、炭酸マクネシウム、無定型シリカ、ケイ酸アルミニウム、ケイ酸マグネシウム、ケイ酸カルシウム、炭酸カルシウム及び尿素−ホルマリン樹脂フィラー等が挙げられる。また、有機中空粒子としては、塩化ビニル、塩化ビニリデン、酢酸ビニル、アクリル酸メチル、アクリル酸エチル、メタクリル酸メチル、アクリルニトリル及びスチレン等のホモ重合体もしくは共重合体の樹脂が挙げられる。更に、接着剤としては、ゼラチン、ガゼイン、デンプン及びその誘導体、メチルセルローズ、エチルセルローズ、ヒドロキシエチルセルローズ、カルボキシメチルセルローズ、メトキシセルローズ、完全（部分）ケン化ポリビニルアルコール、カルボキシ変性ポリビニルアルコール、アセトアセチル変性ポリビニルアルコール、ケイ素変性ポリビニルアルコール、アルリルアミド−アクリル酸エチル共重合体、スチレン−無水マレイン酸共重合等の水溶性高分子及びスチレン−ブタジエン系樹脂、スチレン−アクリル系樹脂、酢酸ビニル樹脂、アクリル系樹脂等の疎水性高分子が挙げられる。更に、下塗り層の形成は、特に制限されるものではなく、例えば、先に述べた感熱記録層と同様にして形成することができる。
【００２７】
また、更に保存性等を高める目的で、感熱記録層面側及び必要に応じ支持体の裏面側に保護層を設けてもよい。かかる保護層は、成膜性を有する接着剤及び顔料等を主成分とし、必要に応じ紫外線吸収剤等を用いてもよい。
【００２８】
成膜性を有する接着剤として、カルボキシ変性ポリビニルアルコール、アセトアセチル変性ポリビニルアルコール、ケイ素変性ポリビニルアルコール及びジアセトン変性ポリビニルアルコール等が挙げられる。一方、顔料及び紫外線吸収剤は、先に述べた感熱記録層のものを用いてもよい。
【００２９】
保護層の形成も特に制限されるものではなく、例えば、先に述べた感熱記録層と同様にして成形することができる。
【００３０】
なお、本発明の感熱記録体において、必要に応じて、支持体の裏面側又は保護層面側に、天然ゴム、アクリル樹脂系の粘着剤、スチレンイソプレンブロックポリマー及び二液架橋形アクリル樹脂系の粘着剤を主成分とする粘着層を設けたり、あるいは各層の塗布後にスーパーカレンダー掛け等の平滑化処理を施すこともできる。
【００３１】
【実施例】
以下に、具体的な実施例を挙げて本発明をより詳細に説明する。
【００３２】
（実施例１）
＜下塗り層用塗布液の調製＞
焼成カオリン（商品名；アンシレックス、ＥＣ社製）８０ｇｒ、炭酸カルシウム（商品名；ユニバー７０、白石工業社製）２０ｇｒ、濃度５％ポリビニルアルコール（商品名；ＰＶＡ−１１７、クラレ社製）水溶液１４０ｇｒ、濃度４８％のスチレン−ブタジエン系ラテックス１５ｇｒ、ポリアクリル酸ナトリウムの２０％水溶液２ｇｒ及び水３０ｇｒを混合攪拌して下塗り層用塗布液を得た。
【００３３】
＜感熱層用塗布液の調製＞
（顕色剤分散液の調製）
２，２−ジメチル−１，３−ビス（４−ヒドロキシベンゾイルオキシ）プロパン２１ｇｒと４，４’−ヒドロキシジフェニルスルホン９ｇｒの混合物を濃度５％のメチルセルロール（商品名：メトローズ６０ＳＨ−０３、信越化学工業社製）水溶液７０ｇｒ中で、サンドグラインダー（イガラシ機械社製ＴＳＧ４Ｈ）を用いて粉砕して平均粒子径１．０μｍの水性分散体を調製した。
【００３４】
（染料分散液の調製）
３−Ｎ，Ｎ−ジブチルアミノ−６−メチル−７−アニリノフルオラン３０ｇｒと濃度５％のＰＶＡ−１１７水溶液７０ｇｒ中で、サンドグラインダーを用いて粉砕して平均粒子径１．０μｍの水性分散体を調製した。
【００３５】
（増感剤分散液の調製）
１，２−ビス（３−メチルフェノキシ）エタン３０ｇｒと濃度５％のＰＶＡ−１１７水溶液７０ｇｒ中で、サンドグラインダーを用いて粉砕して平均粒子径１．０μｍの水性分散体を調製した。
【００３６】
（顔料分散液の調製）
ユニバー７０を３０ｇｒ、水６９ｇｒ及び濃度４０％ヘキサメタリン酸ソーダ水溶液１．０ｇｒを、回転数５，０００ｒｐｍのホモディスパー（特殊機化社製ＴＫホモデイスパーＬ型）で５分間攪拌して、顔料分散液を調製した。
【００３７】
上記の、顕色剤分散液７．２ｇｒ、染料分散液３．６ｇｒ、増感剤分散液７．２ｇｒ、顔料分散液７．２ｇｒ及び滑剤分散液としてステアリン酸亜鉛エマルション濃度３０％のハイドリンＺ−７（中京油脂社製の商品名）１．８ｇｒを用い、次に濃度５％ＰＶＡ−１１７水溶液２１．６ｇｒを混合して感熱記録層塗布液を得た。
【００３８】
＜感熱記録体の作製＞
６４ｇ／ｍ２の上質の中性紙の片面に、下塗り層用塗布液及び感熱層用塗布液を乾燥後の塗布量がそれぞれ１０ｇ／ｍ２、３ｇ／ｍ２となるように、ワイヤーバーを用いて、順次塗布乾燥して感熱記録体を得た。各層を形成した後、スーパーカレンダー処理した。
【００３９】
（実施例２〜８及び比較例１〜６）
実施例２〜７及び比較例１〜６として、顕色剤、染料及び増感剤の組合せを以下のように代えた以外は、実施例１と同様にして感熱記録体を作製した。
【００４０】
（実施例２）
顕色剤：２，２−ジメチル−１，３−ビス（４−ヒドロキシベンゾイルオキシ）プロパン：４，４’−ヒドロキシジフェニルスルホン＝９０：１０
染料　：３−Ｎ，Ｎ−ジブチルアミノ−６−メチル−７−アニリノフルオラン
増感剤：１，２−ビス（３−メチルフェノキシ）エタン
【００４１】
（実施例３）
顕色剤：２，２−ジメチル−１，３−ビス（４−ヒドロキシベンゾイルオキシ）プロパン：４，４’−ヒドロキシジフェニルスルホン＝５０：５０
染料　：３−Ｎ，Ｎ−ジブチルアミノ−６−メチル−７−アニリノフルオラン
増感剤：１，２−ビス（３−メチルフェノキシ）エタン
【００４２】
（実施例４）
顕色剤：２，２−ジメチル−１，３−ビス（４−ヒドロキシベンゾイルオキシ）プロパン：４，４’−ヒドロキシジフェニルスルホン＝３０：７０
染料　：３−Ｎ，Ｎ−ジブチルアミノ−６−メチル−７−アニリノフルオラン
増感剤：１，２−ビス（３−メチルフェノキシ）エタン
【００４３】
（実施例５）
顕色剤：２，２−ジメチル−１，３−ビス（４−ヒドロキシベンゾイルオキシ）プロパン：４，４’−ヒドロキシジフェニルスルホン＝５０：５０
染料　：３−Ｎ，Ｎ−ジブチルアミノ−６−メチル−７−アニリノフルオラン
増感剤：β−ナフチルベンジルエーテル
【００４４】
（実施例６）
顕色剤：２，２−ジメチル−１，３−ビス（４−ヒドロキシベンゾイルオキシ）プロパン：４，４’−ヒドロキシジフェニルスルホン＝５０：５０
染料　：３−Ｎ，Ｎ−ジブチルアミノ−６−メチル−７−アニリノフルオラン
増感剤：シュウ酸ジ−ｐ−メチルベンジル
【００４５】
（実施例７）
顕色剤：２，２−ジメチル−１，３−ビス（４−ヒドロキシベンゾイルオキシ）プロパン：４，４’−ヒドロキシジフェニルスルホン＝５０：５０
染料　：３−Ｎ，Ｎ−ジブチルアミノ−６−メチル−７−アニリノフルオラン
増感剤：１，２−ビス（３−メチルフェノキシ）エタン：ステアリン酸アミド＝１：１
【００４６】
（実施例８）
顕色剤：２，２−ジメチル−１，３−ビス（４−ヒドロキシベンゾイルオキシ）プロパン：４，４’−ヒドロキシジフェニルスルホン＝５０：５０
染料　：３−（Ｎ−イソアミル−Ｎ−エチル）アミノ−６−メチル−７−アニリノフルオラン
増感剤：１，２−ビス（３−メチルフェノキシ）エタン
【００４７】
（比較例１）
顕色剤：４−ヒドロキシ−４’−イソプロポキシ−ジフェニルスルホン
染料　：３−Ｎ，Ｎ−ジブチルアミノ−６−メチル−７−アニリノフルオラン
増感剤：１，２−ビス（３−メチルフェノキシ）エタン
【００４８】
（比較例２）
顕色剤：２，２−ビス（４−ヒドロキシ−フェニル）プロパン
染料　：３−Ｎ，Ｎ−ジブチルアミノ−６−メチル−７−アニリノフルオラン
増感剤：１，２−ビス（３−メチルフェノキシ）エタン
【００４９】
（比較例３）
顕色剤：２，２−ジメチル−１，３−ビス（４−ヒドロキシベンゾイルオキシ）プロパン
染料　：３−Ｎ，Ｎ−ジブチルアミノ−６−メチル−７−アニリノフルオラン
増感剤：１，２−ビス（３−メチルフェノキシ）エタン
【００５０】
（比較例４）
顕色剤：４，４’−ヒドロキシジフェニルスルホン
染料　：３−Ｎ，Ｎ−ジブチルアミノ−６−メチル−７−アニリノフルオラン
増感剤：１，２−ビス（３−メチルフェノキシ）エタン
【００５１】
（比較例５）
顕色剤：４−ヒドロキシ−４’−イソプロポキシ−ジフェニルスルホン
染料　：３−（Ｎ−イソアミル−Ｎ−エチル）アミノ−６−メチル−７−アニリノフルオラン
増感剤：１，２−ビス（３−メチルフェノキシ）エタン
【００５２】
（比較例６）
顕色剤：１，１−ビス（４−ヒドロキシベンゾイルオキシ）メタン：４，４’−ヒドロキシジフェニルスルホン＝５０：５０
染料　：３−（Ｎ−イソアミル−Ｎ−エチル）アミノ−６−メチル−７−アニリノフルオラン
増感剤：１，２−ビス（３−メチルフェノキシ）エタン
【００５３】
次に、実施例１〜８及び比較例１〜６で得られた感熱記録紙を感熱紙発色試験装置＜ＴＨ−ＰＭＤ＞（大倉電気社製）で感熱ヘッド（ＫＹＯＣＥＲＡ，ＴＹＰＥ　ＫＪＴ−２５６−８ＭＧＦＩ−ＡＳＨ）１６５３Ωを用い、印字電圧２４Ｖ、印字周期０．７ｍｓｅｃ、１．４ｍｓｅｃで印字テストを行い、次の性能試験を行った。その結果を表１に示す。
【００５４】
＜性能比較試験＞
（１）地肌及び印字濃度
マクベス濃度計（マクベス社製ＲＤ−９１８型）を用いて測定した。
【００５５】
（２）耐湿性試験
温度４５℃、湿度８５％で２４時間放置した後の地肌のかぶり及び印字濃度をマクベス濃度計で測定した。
【００５６】
（３）耐熱性試験
温度６０℃で２４時間放置した後の地肌のかぶり及び印字濃度をマクベス濃度計で測定した。
【００５７】
（４）耐水性試験
温度２５℃の水に１時間浸漬させた後の印字濃度をマクベス濃度計で測定した。
【００５８】
（５）耐可塑剤試験
ガラス瓶の外周に印字紙を巻き付け、その上にハイラップＶ−４５０（商品名、三井東圧化学社製）を三重に巻き付け、２５℃で１５分間放置した後、印字濃度をマクベス濃度計で測定した。
【００５９】
【表１】
2004090559.tif 000002
【００６０】
表１より、本発明の感熱記録体は、初期発色性に優れており、かつ地肌かぶりが比較例（既存品）と同レベルであることから、発色性の向上に伴う地肌かぶりの悪化は殆ど見られず、記録像の保存性に優れるバランスの良いものであることが判る。
【００６１】
【発明の効果】
上述したように、本発明により、初期発色性に優れ、かつ地肌かぶりが殆どなく、発色性、記録像の保存性に優れた感熱記録体を提供することが可能となった。